(57)【特許請求の範囲】
【請求項１】
単量体の合計を１００重量部とした場合、カルボキシル基含有単量体１〜１０重量部および水酸基含有単量体１〜１０重量部を含み、メチロール基含有単量体ならびに（メタ）アクリロニトリルを含まない単量体を重合することによって得られる樹脂エマルジョン（ａ）の固形分１００重量部に対して、エキポシ樹脂（ｂ）を固形分として１〜４０重量部、酸化亜鉛（ｄ）を固形分として１〜２０重量部、水酸化アルミニウムを１０〜５００重量部（ｃ）含有することを特徴とする難燃性水性樹脂組成物。
【発明の詳細な説明】
【技術分野】
【０００１】
本発明は、自動車内の床及びデッキ部のカーペットや、家具、事務所等の床部のカーペット等に裏打ち加工して、それらに遮水性と強度を付与すると同時に難燃性を付与するカーペット裏打ち用難燃性水性樹脂組成物に係り、平時ホルムアルデヒドを発生せず、火災時にハロゲン含有ガス等の有毒ガスが発生しないカーペット裏打ち用の難燃性水性樹脂組成物に関する。
【背景技術】
【０００２】
近年の自動車数の増大や住宅の密集化に伴い、それらの火災に対する対策はきわめて重要である。特に各種の車両や家具の内装材についての難燃化の要望は大きく、難燃化技術が種々提案されている。自動車内装に使用されている繊維製品の難燃化については繊維製品の補強材として使用されるバッキング材に塩化ビニル系、塩化ビニリデン系等のハロゲン含有難燃性共重合体エマルジョンを用いたり、あるいは通常の合成ゴム系、アクリル系、アクリル・スチレン系、エチレン酢酸ビニル系などの共重合体エマルジョン及びこれらのブレンド物に難燃剤を配合し、それを繊維製品に塗布することにより難燃化する方法が提案されている。このような難燃剤としては、液状又は粉末状のリン酸エステル系、ハロゲン化リン酸エステル系、ハロゲン化合物系などの有機難燃剤、アンチモン系、アルミニウム系、ホウ素系などの無機難燃剤等がそれぞれ単独で、又は適宜併用されている。またそれら難燃性共重合体やその他の共重合体エマルジョンには難燃性を低下させない架橋性モノマーとしてＮ−メチロールアクリルアミド等のメチロール基含有モノマーが共重合されていたり（特許文献１）、難燃剤配合物にはメラミンーホルムアルデヒド樹脂の水溶液が架橋剤として配合されることが多かった。
【０００３】
しかしながら、上記のハロゲン含有難燃性共重合体エマルジョンやハロゲン系難燃剤は、火災時あるいは熱リサイクル等の燃焼時にハロゲンガス等の有毒ガスを発生させて人体に重篤な害をもたらし、また大気汚染や焼却炉の劣化を招く等の欠点を有している。
また、例えば、Ｎ−メチロールアクリルアミド、Ｎ−メチロールメタクリルアミド、メチロール化ジアセトンアクリルアミド等のメチロール基含有モノマーやメラミン−ホルムアルデヒド樹脂等の使用は、人体への有害性から室内環境基準が設けられたホルムアルデヒドの発生の原因となるので使用が規制される方向にある。
【先行技術文献】
【特許文献】
【０００４】
特許文献１には（メタ）アクリロニトリルを１０〜５０重量％含有する（メタ）アクリル酸アルキルエステル、メタアクリル酸アルキルエステル又はエチレン系カルボン酸を乳化重合して得られた水性エマルジョンを用いた難燃性水性組成物が開示されているが、（メタ）アクリロニトリルの割合が増加すると反応性が低下するため、生産性の点で問題であった。
【特許文献１】特開２００６−１４３８８５号公報
【発明の概要】
【発明が解決しようとする課題】
【０００５】
本発明の課題は、ホルムアルデヒドを放散するメチロール基含有モノマーや、反応性に劣る（メタ）アクリロニトリルなどの単量体を用いることなく、カーペット等に遮水性と強度を付与すると同時に難燃性を付与できる難燃性水性樹脂組成物を提供することである。
【課題を解決するための手段】
【０００６】
本発明は単量体の合計を１００重量部とした場合、カルボキシル基含有単量体１〜１０重量部および水酸基含有単量体１〜１０重量部を含み、メチロール基含有単量体ならびに（メタ）アクリロニトリルを含まない単量体を重合することによって得られる樹脂エマルジョン（ａ）の固形分１００重量部に対して、エキポシ系樹脂（ｂ）を固形分として１〜４０重量部、酸化亜鉛（ｄ）を固形分として１〜２０重量部、水酸化アルミニウムを１０〜５００重量部（ｃ）含有することを特徴とする難燃性水性樹脂組成物である。
【発明の効果】
【０００７】
本発明の難燃性水性樹脂組成物は、ホルムアルデヒドを放散するメチロール基含有モノマーや、反応性に劣る（メタ）アクリロニトリルなどの単量体を用いることなく合成された樹脂エマルジョンを用いるため安全性が高く、生産性にも優れる。また、難燃性にも優れるため、自動車内の床及びデッキ部のカーペットや、家具、事務所等の床部のカーペット等に裏打ち加工して、それらに遮水性と強度を付与すると同時に難燃性を付与する難燃性水性樹脂組成物として適する。
【発明を実施するための形態】
【０００８】
本発明で用いる単量体の合計を１００重量部とした場合、カルボキシル基含有単量体１〜１０重量部および水酸基含有単量体１〜１０重量部を含む単量体を重合することによって得られる樹脂エマルジョン（ａ）は、少なくともカルボキシル基含有単量体および水酸基含有単量体を含み、主としてその他の（メタ）アクリル酸アルキルエステル系単量体の1種または2種以上を界面活性剤および／または保護コロイドの存在下、水性媒体中で乳化重合したり、乳化重合以外の方法により重合した重合体を後乳化したりして得られる重合体水性エマルジョンの単独物、または複数の重合体エマルジョンのブレンド物をいい、製造の容易性、経済性等の理由から通常エチレン系単量体の乳化重合によって得られる重合体エマルジョンの単独物または複数の重合体エマルジョンのブレンド物であるのが好ましい。
【０００９】
カルボキシル基含有単量体としては、アクリル酸、メタクリル酸、クロトン酸、シトラコン酸、イタコン酸、マレイン酸、フマル酸等が挙げられる。水酸基含有単量体としては、２−ヒドロキシエチルアクリレート、２−ヒドロキシエチルメタクリレートなどが挙げられるが、Ｎ−メチロールアクリルアミドのように水酸基がメチロール基となっているものはホルムアルデヒドを放散するため、本願発明には適さない。
単量体の合計を１００重量部とした場合、カルボキシル基含有単量体が１〜１０重量部および水酸基含有単量体が１〜１０重量部である必要がある。これらの官能基含有単量体がそれぞれ１重量部未満の場合、十分な難燃性が得られない。１０重量部を超える場合、貯蔵安定性が低下するため好ましくない。
【００１０】
アクリル酸アルキルエステル系単量体としては、たとえば、メチルアクリレート、エチルアクリレート、ｎ−ブチルアクリレート、イソブチルアクリレート、２−エチルヘキシルアクリレート、ｎ−オクチルアクリレート、イソノニルアクリレート、ラウリルアクリレート、ステアリルアクリレート等が、メタクリル酸アルキルエステル単量体としては、たとえばメチルメタクリレート、エチルメタクリレート、ｎ−ブチルメタクリレート、２−エチルヘキシルメタクリレート、ステアリルメタクリレート等が挙げられる。
その他アクリル酸アルキルエステル、メタアクリル酸アルキルエステルは特に限定されるものではなく、難燃加工の対象となるカーペット生地等の各種の要求物性によって適宜選択することができる。例えば、自動車のフロアーやデッキ部等比較的硬い風合いを要求される分野では、樹脂エマルジョンのガラス転移点（Ｔｇ）が１０℃以上となるように単量体組成を選択することが好ましい。
【００１１】
本発明の樹脂エマルジョンは、通常、前記単量体を界面活性剤及び／または保護コロイドの存在下水性媒体中で乳化重合して得られる共重合体エマルジョンの単独物、またはこれらの共重合体エマルジョンのブレンド物である。
界面活性剤としては、通常の乳化重合に用いられるものであれば、特に、限定されるものではなく、従来知られている通常の界面活性剤が用いられる。具体的には、例えば、ポリオキシエチレンアルキルエーテル類、ポリオキシアルキレンアルキルフェノールエーテル類、ポリオキシエチレン・ポリオキシプロピレンブロックポリマー等の非イオン性界面活性剤、例えばラウリル硫酸ナトリウム、アルキルベンゼンスルホン酸ナトリウム、アルキルスルホコハク酸エステル塩類及びその誘導体類、ポリオキシアルキレンアルキルエーテル硫酸エステル塩、ポリオキシアルキレンアルキルアリルエーテル硫酸エステル類等の陰イオン性界面活性剤、例えば、アルキルアミン塩、４級アンモニウム塩、ポリオキシエチルアルキルアミン等の陽イオン性界面活性剤及び、例えばアルキルベタイン等の両性界面活性剤が挙げられる。また反応性乳化剤も使用することができる。
【００１２】
界面活性剤は、アクリル酸アルキルエステル、メタアクリル酸アルキルエステル及びエチレン系カルボン酸の全量に対して、通常０．１〜１０重量％用いられ、乳化重合の反応適正、得られる水性樹脂エマルジョンの各種安定性及び耐水性等の観点から約０．５〜７重量％用いるのが好ましい。
【００１３】
本発明で利用しうる保護コロイドとしては、たとえば、ポリビニルアルコール類、セルロース誘導体等が挙げられ、これらは単独又は複数で使用できる。その使用量は適宜に選択でき、例えば、使用する単量体の全量に対して約０．５〜１０重量％の使用量を例示することができる。本発明に用いるエチレン系共重合体水性エマルジョンの固形分は特に限定されないが、その生産性と製造の容易さより約３０〜６５重量％であるのが好ましい。
【００１４】
重合開始剤としては過硫酸アンモニウム、過硫酸カリウム、過硫酸ナトリウム等の過硫酸塩、過酸化ベンゾイル等の有機過酸化物、２,２−アゾビスイソブチロニトリル等のアゾ化合物を挙げることができる。必要に応じて、これらを還元剤と組み合わせて、レドックス系開始剤として用いてもよい。
【００１５】
本発明の難燃性水性樹脂組成物は前記樹脂エマルジョン（ａ）に対してエポキシ樹脂（ｂ）を配合する。エポキシ樹脂としては、特に限定はなく、一般に末端基にグリシジル基を有するエポキシ樹脂が挙げられる。末端基にグリシジル基を有するエポキシ樹脂としては、例えば、ビスフェノール型エポキシ樹脂、フェノールノボラック型エポキシ樹脂、クレゾールノボラック型エポキシ樹脂、レゾルシン型エポキシ樹脂、ハイドロキノン型エポキシ樹脂、ビスフェノールノボラック型エポキシ樹脂、メチルレゾルシン型エポキシ樹脂、レゾルシンノボラック型エポキシ樹脂等が挙げられ、通常、耐熱性に優れる点でビスフェノール型エポキシ樹脂が好ましい。
【００１６】
エポキシ樹脂は、エチレン系共重合体水性エマルジョンに直接配合するか、エポキシ樹脂水溶液として配合するか、界面活性剤の存在下水性媒体中で乳化して得られるエマルジョンの単独物、又は複数のエマルジョンのブレンド物として配合することができる。
上記界面活性剤としては、例えば、ポリオキシエチレンアルキルエーテル類、ポリオキシアルキレンアルキルフェノールエーテル類、ソルビタン脂肪酸エステル類、ポリオキシアルキレンソルビタン脂肪酸エステル類、ポリオキシアルキレン脂肪酸エステル類、グリセリン脂肪酸エステル類、ポリオキシエチレン・ポリオキシプロピレンブロックポリマー等の非イオン性界面活性剤、例えば脂肪酸塩類、ラウリル硫酸ナトリウム、アルキルベンゼンスルホン酸ナトリウム、アルキルスルホコハク酸エステル塩類及びその誘導体、ポリオキシアルキレンアルキルエーテル硫酸エステル塩、ポリオキシアルキレンアルキルアリルエーテル硫酸エステル類等の陰イオン性界面活性剤が挙げられ、これらは単独または複
数の混合物として使用できる。
【００１７】
上記エポキシ樹脂の使用量は、前記樹脂エマルジョン（ａ）の固形分１００重量部に対して、１〜４０重量部配合することが好ましく、５〜３０重量部配合する事がより好ましい。該使用量が１重量部未満では、ＪＩＳ  Ｄ  １２０１の自動車内装用有機資材の燃焼性試験において、燃焼速度が、１００ｍｍ／分を超え易燃性となってしまう。また、４０重量部を超えた場合には、本発明物質の貯蔵安定性が低下し、また、高価格になるため、経済性の上でも問題が生じるため好ましくない。
【００１８】
本発明の難燃性水性樹脂組成物には、物性の向上を目的として酸化亜鉛（ｃ）を配合する。前記樹脂エマルジョン（ａ）の固形分１００重量部に対して酸化亜鉛を固形分で１〜２０重量部配合することが好ましく、１〜１５重量部配合することがより好ましい。この範囲外では十分な難燃性能が得られない。
【００１９】
本発明の難燃性水性樹脂組成物には、さらに水酸化アルミニウム（ｄ）を配合する。水酸化アルミニウムは平常はガラス等を曇化させず、火災時有害ガスを発生させない難燃剤として作用する。前記樹脂エマルジョン（ａ）の固形分１００重量部に対して水酸化アルミニウムを１０〜５００重量部配合することが好ましく、５０〜３５０重量部配合することがより好ましい。この範囲外では十分な難燃性能が得られない。
【００２０】
本発明の難燃性水性樹脂組成物には前記必須配合成分の他、本発明の優れた効果を妨げない使用範囲において、さらに各種添加剤を配合できる。例えばアンチモン系化合物、ホウ素系化合物、アルミニウム系化合物、マグネシウム系化合物、ジルコニウム系化合物等の難燃剤、ブロックイソシアネートの水溶液又は水分散液等の架橋剤が挙げられる。
また、無機充填剤、分散剤、増粘剤、湿潤剤、発泡剤、整泡剤、消泡剤、顔料、染料、可塑剤、老化防止剤、紫外線吸収剤、防腐剤等が使用できる。
【００２１】
以上のようにして得られた本発明の難燃性水性樹脂組成物の固形分、ｐＨ及び粘度は、いずれも特に限定されるものではないが、該組成物の沈降安定性等の観点より、一般に固形分は３５〜７０重量％、好ましくは４０〜６０重量％程度、ｐＨは５〜１０、好ましくは６〜１０、粘度（２０℃）は１０００〜１５０００ｍＰａ・ｓ、好ましくは１０００〜１００００ｍＰａ・ｓである。
【００２２】
本発明の難燃性水性樹脂組成物をカーペット生地のバッキング層として用いることにより、難燃性に優れたカーペットを得ることができる。カーペット生地としては、火災時有害ガスの発生のないもの、防縮加工剤等繊維の処理剤としてホルムアルデヒドを生じることのない処理剤を使用したものであれば特に限定されるものではない。例えば、ポリエステル、ポリプロピレン、ナイロン、アクリル等の合成繊維、羊毛等の天然繊維又はそれらの混紡が挙げられる。また、自動車室内の床部のニードルパンチカーペットの成形性、遮水性を向上させるために、該組成物をバッキング層としたニードルパンチカーペットに、ポリエチレン等の熱可塑性樹脂による溶融押し出しラミネートバッキングが施されている場合でも、難燃性を有するものである。
【００２３】
該組成物のバッキング層としての塗布量は、固形分で５０〜５００ｇ／ｍ２、好ましくは５０〜２５０ｇ／ｍ２で、該組成物を塗布したカーペットは前述のＪＩＳ  Ｄ  １２０１の自動車室内用有機資材の燃焼試験方法において燃焼区分として用いられている遅燃性を示す。塗布量が５０ｇ／ｍ２未満では、硬い風合い及び難燃性が不十分で２５０ｇ／ｍ２を超えた場合は粉落ちが生じたり、また経済的にも問題が生じる。
【００２４】
以下、本発明について実施例、参考例及び比較例を挙げてより詳細に説明するが、具体
例を示すものであって、特にこれらに限定するものではない。
【実施例】
【００２５】
樹脂エマルジョンの調製
攪拌機、滴下ロート、窒素ガス導入管、温度計、還流冷却器を備えた反応器に、イオン交換水３３０重量部、ドデシルベンゼンスルホン酸ソーダ０．２重量部を入れ、５０℃で加熱溶解した。容器内を窒素置換した後、８０℃に昇温し、その温度を維持しながら、メチルメタクリレート（ＭＭＡ）２２５重量部、エチルアクリレート（ＥＡ）１９８重量部、２−ヒドロキシエチルメタクリレート（２ＨＥＭＡ）１３．５重量部、アクリル酸（ＡＡ）１３．５重量部の計４５０重量部の単量体混合物、イオン交換水１４０重量部にポリオキシエチレンラウリルエーテル硫酸ナトリウム９重量部を溶解した水溶液を撹拌混合して得た単量体乳化液５９９重量部、２．５％過硫酸カリウム水溶液５０重量部を４時間かけて連続的に滴下し、乳化重合を行なった。さらに同温度で２時間保持し重合を完結させ、１２．５％アンモニア水で中和することにより、固形分４５％、ｐＨ７．５、粘度４０ｍＰａ・ｓ（２５℃、３０ｒｐｍ）、Ｔｇ４７℃である乳白色の樹脂エマルジョンＡを得た。
【００２６】
エポキシエマルジョンの調製
エポキシ樹脂であるエピコート８２８（ジャパンエポキシレジン社製、商品名）１００重量部にポリオキシエチレン・ポリオキシプロピレングリコール（第一工業製薬社製、商品名エパン４８５）５重量部、ドデシルベンゼンスルホン酸ソーダ０．５重量部、水７０重量部を加えよく攪拌混合し、安定なエポキシエマルジョンＢを得た。
【００２７】
酸化亜鉛分散液の調整
酸化亜鉛（ＪＩＳ  Ｋ−１４１０  ２種）１００重量部にトリポリリン酸ソーダ２重量部、カルボキシメチルセルロース （第一工業製薬社製、商品名ＡＧガム）０．２重量部、水１００重量部を加えよく攪拌混合し、安定な酸化亜鉛分散液Ｃを得た。
【００２８】
実施例１
固形分を基準として、樹脂エマルジョンＡを１００重量部、エポキシエマルジョンＢを１４重量部、酸化亜鉛分散液Ｃを１重量部、水酸化アルミニウムを２５０重量部を混合することにより、実施例１の難燃性水性樹脂組成物を得た。
【００２９】
実施例２〜１１、比較例１〜１０
実施例１において、樹脂エマルジョンＡの調製で用いた単量体を表１、表２記載の組成に変更し、エポキシエマルジョンＢ、酸化亜鉛分散液Ｃ、水酸化アルミニウムの配合量を表１、表２記載のように変更した他は実施例１と同様に行い、実施例２〜１１、比較例１〜１０の各難燃性水性樹脂組成物を得た。
なお、樹脂エマルジョンＡの調製で用いた単量体の他、アクリロニトリル（ＡＮ）、Ｎ−ブトキシメチルアクリルアミド（Ｎ−ＢＭＡＭ）、メタクリル酸（ＭＡＡ）を用いた。
【００３０】
燃焼試験
ポリエステル製のニードルパンチカーペット（目付２７０ｇ／ｍ２）に各難燃性水性樹脂組成物を固形分として１００ｇ／ｍ２塗布し、１６０℃雰囲気下で７分間乾燥した。これを３５０ｍｍ×２００ｍｍに裁断し、２０℃、６５％ＲＨ雰囲気中で２４時間放置したものを試料とした。
自動車内装分野向け難燃規格であるＦＭＶＳＳ−３０２に従い、作成した試料について水平法により燃焼試験を行なった。試験は４点行い、平均燃焼速度を表１に示した。
【００３１】
貯蔵安定性試験
各難燃性水性樹脂組成物をガラス瓶に入れて４０℃雰囲気下で１ヶ月間保存し、保存前の粘度と比較して以下のように評価した。
◎：初期粘度から３０％未満の増粘
○：初期粘度から３０％以上、６０%未満の範囲で増粘
×：初期粘度から６０%以上の増粘
【００３２】
【表１】
0005616197.tif 000002
【００３３】
【表２】
0005616197.tif 000003
【００３４】
表１、２から明らかなように、実施例の各難燃性水性樹脂組成物は貯蔵安定性に優れており、これを用いて製造されたカーペットの難燃性も良好であった。一方、比較例の各難燃性水性樹脂組成物は貯蔵安定性が劣ったり、難燃性が十分ではなかった。